×この技術を簡単クリック査定この機能をご利用いただくには、会員登録(無料)が必要です。出願した特許の牽制数、引用された数などを知る事ができます。気になる技術や特許をブックマークしておけば、いつでも後から読むことができます。後で印刷するために、公報をPDFでダウンロードできます。会員登録してastamuseを使えば、もっと簡単に便利にお使いいただけます。会員登録(無料)「astamuse」は世界中の挑戦したい社会課題に挑戦し、未来を創る人のプラットフォームです。※この項目の情報は公開日時点(2000年10月3日)のものです。20は、ガラス転移温度150〜300°Cであることができる。20は、マレイミド系共重合体を含む樹脂であることができる。概要この情報を共有FacebookTwitterGoogle+LinkedIn背景マレイミド系共重合体は、高い熱変形温度と熱分解温度を有する熱可塑性樹脂であることが知られており、一般に、他の熱可塑性樹脂を利用した製品の耐熱性、耐衝撃性および成形性などを向上させるために使用される。マレイミド系共重合体は、通常、マレイミド系単量体と、これと共重合可能な他の単量体とを共重合することにより製造される。種々の重合法が採用されている。重合終了後の反応混合物を直接に、または、予め加熱乾燥した後にベントタイプ押出機に供給して揮発性成分を除去し、溶融状態の重合体をストランド状に押し出し、このストランドを所定間隔でカッティングすることによりペレットにするという方法が知られている(特開昭59−126411、59−58006、57−135814、50−40688、57−49603、50−40687、63−147501号公報および特開平3−49925号公報)。このような方法は、マレイミド系共重合体を得る方法としても用いられている(特開平2−51514号公報、特開昭63−89806号公報)。ペレットは、粉末などに比べて、空気を含んでかさ高くなることがなく、取り扱い性や計量性等に優れるという利点がある。本件出願人は、特開平6−126739号公報において、押出機で溶融押出されたマレイミド系共重合体のストランドを180〜250°Cに冷却してからカッティングし、さらに迅速に150°C以下まで冷却してペレットを製造する方法を提案している。20は、ガラス転移温度150〜300°Cであることができる。20は、マレイミド系共重合体を含む樹脂であることができる。